(57)【要約】【課題】  耐熱性が改善されたポリ乳酸系樹脂発泡粒子成形体及び、その製造方法を提供すること。【解決手段】  Ｌ体とＤ体のモル比が５／９５〜９５／５であるポリ乳酸系樹脂からなる樹脂発泡粒子を５０体積％を超えて９９体積％以下と、ポリ乳酸系樹脂と異なる樹脂からなる樹脂発泡粒子１体積％以上５０体積％未満とを略均一に混合し、互いに融着してなるポリ乳酸系樹脂発泡粒子成形体。【選択図】  なし【特許請求の範囲】
【請求項１】
Ｌ体とＤ体のモル比が５／９５〜９５／５であるポリ乳酸系樹脂からなる樹脂発泡粒子を５０体積％を超えて９９体積％以下と、ポリ乳酸系樹脂と異なる樹脂からなる樹脂発泡粒子１体積％以上５０体積％未満とを略均一に混合し、互いに融着してなるポリ乳酸系樹脂発泡粒子成形体。
【請求項２】
ポリ乳酸系樹脂と異なる樹脂が、式（１）
［−Ｏ−ＣＨＲ−ＣＨ2−ＣＯ−］          （１）
（ここでＲはＣnＨ2n+1で表されるアルキル基で、ｎは１以上１５以下の整数である。）
で示される一種以上の単位からなる共重合体（以下、ポリ（３−ヒドロキシアルカノエート）：略称はＰ３ＨＡ）である、請求項１に記載のポリ乳酸系樹脂発泡粒子成形体。
【請求項３】
Ｐ３ＨＡが、ポリ（３−ヒドロキシブチレート−コ−３−ヒドロキシヘキサノエート）（以下、略称はＰＨＢＨ）である、請求項１または２に記載のポリ乳酸系樹脂発泡粒子成形体。
【請求項４】
ＰＨＢＨの共重合成分の組成中、ポリ（３−ヒドロキシヘキサノエート）が１ｍｏｌ％以上２０ｍｏｌ％以下である、請求項３に記載のポリ乳酸系樹脂発泡粒子成形体。
【請求項５】
ポリ乳酸系樹脂からなる樹脂発泡粒子と、ポリ乳酸と異なる樹脂からなる樹脂発泡粒子とを略均一に混合して、金型に充填し、次いで加熱成形してなる、請求項１〜４何れか１項に記載のポリ乳酸系樹脂発泡粒子成形体の製造方法。
【発明の詳細な説明】
【技術分野】
【０００１】
ポリ乳酸系樹脂発泡粒子を含んでなる発泡粒子成形体、及びその製造方法に関する。
【背景技術】
【０００２】
近年、軽量性、緩衝性、断熱性、成形性等の点に特徴を有するプラスチック発泡体は機能性、取り扱い性等が良く、主に包装容器、緩衝材等に多く用いられている。一方、プラスチックは分解しないか、あるいは分解しても長い年月が必要であり、これらが自然界に放置された場合、自然環境汚染に繋がる可能性を有し社会問題となっている。このために自然環境中で微生物により分解処理される生分解性プラスチックが研究され、これまでにポリ乳酸やポリブチレンサクシネート等の脂肪族ポリエステル発泡体や、澱粉発泡体等が商品化されている。
【０００３】
その中でも、植物を原料とした生分解性プラスチックは石油資源を使用せず、かつ、植物の成長に伴う二酸化炭素の吸収、固定化効果が地球温暖化防止策の手段の一つとして期待されている。
【０００４】
その植物由来の生分解性プラスチックとしては、（１）ポリヒドロキシアルカノエート（本発明においては特にポリ（３−ヒドロキシアルカノエート）、即ちＰ３ＨＡを示す）といった微生物産生系脂肪族ポリエステル、（２）とうもろこし等の植物から得られる乳酸の重合により得られるポリ乳酸が挙げられる。特に、（２）のポリ乳酸は現在最も実用化に近い植物由来の生分解性プラスチックとして、盛んに研究開発が行われている。特徴としては、植物を原料とする環境適合性に優れた素材であり、例えばポリスチレンに似た比較的硬質系の性質を得ることができる。しかしながら、ポリ乳酸を発泡させた発泡粒子及びその成形体は、高温高湿条件下で著しく体積膨張し、海外輸出等の過酷な条件下では使用できないといった課題があった。その課題解決に向けた取り組みとして、例えば、ポリ乳酸にポリ酢酸ビニルを混合した樹脂組成物を発泡粒子とすることで、ポリ乳酸の発泡ガスや空気に対するバリアー性を低下させる（特許文献１）、ポリ乳酸のＬ体、Ｄ体比率を調整し、かつ、成形時の熱処理を施す（特許文献２）等が挙げられる。しかしながら、特許文献１のように、樹脂の混合物として樹脂特性を改善し発泡粒子にする場合、樹脂ブレンド系では、完全に混ざった状態を作り出す事が難しいため、バリアー性を低下させる反面、発泡倍率の向上が見込まれない等、発泡性を阻害することが見受けられる。又、特許文献２では、成形時に熱処理時間を要することでトータルの成形時間が長くなり、その結果、製造コストが高くなるといった課題が残される。
【特許文献１】特開２００６−２２２４２号公報
【特許文献２】特開２００３−３０１０６８号公報
【発明の開示】
【発明が解決しようとする課題】
【０００５】
本発明の目的は、上記問題点に鑑み、耐熱性が改善されたポリ乳酸系樹脂発泡粒子成形体及びその製造方法を提供することにある
【課題を解決するための手段】
【０００６】
本発明者らは上記課題を解決するために鋭意研究を重ねた結果、ポリ乳酸系樹脂発泡粒子と他の樹脂からなる発泡粒子を略均一混合し、金型に充填し、加熱成形することで、ポリ乳酸系樹脂発泡粒子からなる発泡成形体が有していた耐熱性の課題を解決しうることを見出し本発明の完成に至った。
【０００７】
即ち、本発明の第１は、Ｌ体とＤ体のモル比が５／９５〜９５／５であるポリ乳酸系樹脂からなる樹脂発泡粒子を５０体積％を超えて９９体積％以下と、ポリ乳酸系樹脂と異なる樹脂からなる樹脂発泡粒子１体積％以上５０体積％未満とを略均一に混合し、互いに融着してなるポリ乳酸系樹脂発泡粒子成形体に関する。
【０００８】
好ましい実施態様としては、
（１）ポリ乳酸系樹脂と異なる樹脂が、式（１）
［−Ｏ−ＣＨＲ−ＣＨ2−ＣＯ−］          （１）
（ここでＲはＣnＨ2n+1で表されるアルキル基で、ｎは１以上１５以下の整数である。）
で示される一種以上の単位からなる共重合体（以下、ポリ（３−ヒドロキシアルカノエート）：略称はＰ３ＨＡ）である、
（２）Ｐ３ＨＡが、ポリ（３−ヒドロキシブチレート−コ−３−ヒドロキシヘキサノエート）（以下、略称はＰＨＢＨ）である、
（３）ＰＨＢＨの共重合成分の組成中、ポリ（３−ヒドロキシヘキサノエート）が１ｍｏｌ％以上２０ｍｏｌ％以下である、
前記記載のポリ乳酸系樹脂発泡粒子成形体に関する。
【０００９】
本発明の第２は、ポリ乳酸系樹脂からなる樹脂発泡粒子と、ポリ乳酸と異なる樹脂からなる樹脂発泡粒子とを略均一に混合して、金型に充填し、次いで加熱成形してなる、前記記載のポリ乳酸系樹脂発泡粒子成形体の製造方法に関する。
【発明の効果】
【００１０】
本発明により、耐熱性が改善され、かつ、発泡性を阻害することなく、発泡粒子の混合割合により、所望する発泡倍率を得ることが可能となった、ポリ乳酸系樹脂発泡粒子成形体を得ることが出来る。
【発明を実施するための最良の形態】
【００１１】
以下、本発明につき、さらに詳細に説明する。
【００１２】
本発明におけるポリ乳酸系樹脂とは、例えば、とうもろこしやサツマイモ等の植物資源から得られる澱粉を酵素分解して得たグルコースを乳酸菌で発酵して乳酸とし、単量体単位として、樹脂中７０重量％以上含有したものを言う。単量体単位として、乳酸を７０重量％以上含んでいれば、乳酸のホモポリマーは勿論のこと、他のヒドロキシカルボン酸単位等との共重合体でも、他の樹脂とのブレンドでもよい。
【００１３】
又、発泡に用いるポリ乳酸系樹脂としては、出来る限り結晶性を小さくすることが好ましい。その理由に関して、結晶性樹脂は発泡剤を含浸する工程で結晶化が進行し、発泡を阻害するからである。結晶性を小さくするためには、光学異性体を有するポリ乳酸系樹脂のＬ体とＤ体のモル比を５／９５〜９５／５であることが必要であり、好ましくは、Ｌ体とＤ体のモル比が６０／４０〜９５／５、又は５／９５〜４０／６０の範囲の実質的に非晶性のポリ乳酸系樹脂である。Ｌ体とＤ体のモル比が９５／５を超えるもの、或いは５／９５未満のものは結晶性が高く、発泡倍率が上がらなかったり、発泡が不均一になり使用できない。さらに好ましくはＬ体とＤ体のモル比が９０／１０〜７０／３０、又は３０／７０〜１０／９０の範囲が良い。
【００１４】
本発明において、ポリ乳酸系樹脂と異なる樹脂とは、特に、限定はなく公知の樹脂を使用することが出来る。例えば、ポリ（３−ヒドロキシアルカノエート）等の脂肪族ポリエステル系樹脂、ポリオレフィン系樹脂、ポリスチレン系樹脂、ポリエチレンテレフタレート系樹脂、ウレタン系樹脂等の樹脂からなる発泡粒子が挙げられる。中でも、脂肪族ポリエステル系樹脂を使用する事が、ポリ乳酸系樹脂と熱融着しやすいため好ましい。さらには、環境適合性、耐熱性の改善という観点から、ポリ（３−ヒドロキシアルカノエート）を用いることが好ましい。
【００１５】
本発明においてポリ（３−ヒドロキシアルカノエート）とは、式（１）で示される３−ヒドロキシアルカノエートよりなる繰り返し構造を有し、かつ微生物から生産される脂肪族ポリエステルである、ポリ（３−ヒドロキシアルカノエート）（以下、Ｐ３ＨＡと称す場合がある）からなる組成物である。
【００１６】
［−ＣＨＲ−ＣＨ2−ＣＯ−Ｏ−］………式（１）
ここで、ＲはＣnＨ2n+1で表されるアルキル基で、ｎ＝１〜１５の整数である。
【００１７】
本発明におけるＰ３ＨＡとしては、前記３−ヒドロキシアルカノエートのホモポリマー、またはｎの異なる２種以上の３−ヒドロキシアルカノエート組み合わせからなる共重合体、つまりジ−コポリマー、トリ−コポリマー、テトラ−コポリマーなど、またはこれらホモポリマー及び共重合体から選ばれる２種以上のブレンド物が挙げられ、中でもｎ＝１の３−ヒドロキシブチレート、ｎ＝２の３−ヒドロキシバリレート、ｎ＝３の３−ヒドロキシヘキサノエート、ｎ＝５の３−ヒドロキシオクタノエート、ｎ＝１５の３−ヒドロキシオクタデカノエートなどのホモポリマー、又はこれら前記ｎが異なる３−ヒドロキシアルカノエート単位２種以上の組み合わせからなる共重合体、又はこれらのブレンド物が好ましく使用できる。Ｐ３ＨＡとしては、ｎ＝１の３−ヒドロキシブチレートとｎ＝３の３−ヒドロキシヘキサノエートの共重合体であるポリ（３−ヒドロキシブチレート−コ−３−ヒドロキシヘキサノエート）がより好ましく、さらにその組成比としては、３−ヒドロキシブチレート／３−ヒドロキシヘキサノエート＝９９／１〜８０／２０（ｍｏｌ／ｍｏｌ）であるのが更に好ましい。３−ヒドロキシブチレート／３−ヒドロキシヘキサノエート組成比が当該範囲内であると、高温に加熱せずとも加工できるため、加熱加工時の熱分解による分子量低下を抑制することが出来、また加熱加工時の再結晶化に多くの時間を要さない傾向にある。
【００１８】
本発明のポリ乳酸系樹脂発泡粒子成形体とは、前記ポリ乳酸系樹脂からなる樹脂発泡粒子と、ポリ乳酸系樹脂と異なる樹脂からなる樹脂発泡粒子とを略均一混合し互いに融着してなるものであり、両者の樹脂発泡粒子の混合割合は、目的に応じて適宜調整可能であるが、ポリ乳酸系樹脂からなる樹脂発泡粒子を５０体積％より大きく９９体積％以下用い、ポリ乳酸系樹脂と異なる樹脂からなる樹脂発泡粒子１体積％以上５０体積％未満を用いる。この様に混合して発泡成形体とすることで、発泡性を阻害することなく、発泡粒子の混合割合により、所望する発泡倍率を得ることが可能となり、かつ、耐熱性を向上させることが可能となる。
【００１９】
本発明のポリ乳酸系樹脂を発泡させてなる樹脂発泡粒子は例えば以下のようにして製造する事ができる。
【００２０】
まず、ポリ乳酸系樹脂に発泡剤を含浸させるが、その方法としては、所望の発泡性が得られる発泡剤の存在下で、十分な圧力がかかる条件さえそろっていれば特に限定されるものではなく、水系、非水系のいずれでも含浸が可能である。
【００２１】
発泡性を付与するために用いられる発泡剤としては、プロパン、ｎ−ブタン、イソブタン、ペンタン、イソペンタン、ヘキサン等の炭化水素系発泡剤に加え、フロンガスも好適に用いることが可能であるが、上述同様に、環境適合性を考えるとハロゲン化炭化水素以外の発泡剤が好ましい。
【００２２】
本発明で使用する、ポリ乳酸系樹脂と異なる樹脂からなる樹脂発泡粒子の製造方法は公知の方法を用いることが出来る。例えば、ポリ（３−ヒドロキシアルカノエート）を発泡させてなる樹脂発泡粒子は、以下のようにして製造する事ができる。
【００２３】
まず基材樹脂であるＰ３ＨＡを押出機、ニーダー、バンバリーミキサー、ロールなどを用いて加熱溶融混錬し、次いで円柱状、楕円柱状、球状、立方体状、直方体状などの本発明の発泡に利用しやすい粒子形状に成形することにより得られるＰ３ＨＡ樹脂粒子を使用する。粒子１個当たりの重量は０．１ｍｇ以上、好ましくは０．５ｍｇ以上が好ましい。０．１ｍｇ未満ではＰ３ＨＡ樹脂粒子自体の製造が困難な場合がある。
【００２４】
又、発泡性を向上させるために、変性剤等を用い、樹脂変性を行うことも可能である。変性剤として、発泡性を向上させるものであれば、何ら限定されるものではないが、例えば、反応性の点からイソシアネート化合物を好ましく使用することができる。イソシアネート化合物としては、１分子中にイソシアネート基を２個以上有するものであり、種類としては芳香族、脂環族、脂肪族系のイソシアネート等がある。例えば、芳香族イソシアネートとしてはトリレン、ジフェニルメタン、ナフチレン、トリジン、キシレン、トリフェニルメタンを骨格とするイソシアネート化合物、脂環族イソシアネートとしてはイソホロン、水素化ジフェニルメタンを骨格とするイソシアネート化合物、脂肪族イソシアネートとしてはヘキサメチレン、リジンを骨格とするイソシアネート化合物等がある。更に、これらイソシアネート化合物を２種類以上組み合わせたものも使用可能であるが、汎用性、取扱い性、耐候性等からトリレン、ジフェニルメタン、特にジフェニルメタンのポリイソシアネートが好ましく使用される。
【００２５】
こうして得られたＰ３ＨＡ樹脂粒子を、分散剤とともに密閉容器内で水系分散媒に分散後、発泡剤を密閉容器内に導入し、該Ｐ３ＨＡ樹脂粒子の軟化温度以上に加熱し、必要で有れば発泡させる温度付近で一定の時間保持した後、密閉容器の一端を解放し、該Ｐ３ＨＡ樹脂粒子と水系分散媒とを密閉容器の圧力よりも低圧の雰囲気下に放出して、Ｐ３ＨＡ樹脂発泡粒子が製造される。
【００２６】
前記分散剤としては、第３リン酸カルシウム、ピロリン酸カルシウム、カオリン、塩基性炭酸マグネシウム、酸化アルミニウム、塩基性炭酸亜鉛等の無機物と、アニオン界面活性剤たとえば、ドデシルベンゼンスルフォン酸ソーダ、α−オレフィンスルホン酸ソーダ、ノルマルパラフィンスルフォン酸ソーダ等を組み合わせて使用される。無機物の量はＰ３ＨＡ樹脂１００重量部に対して０．１〜３．０重量部、アニオン界面活性剤量はＰ３ＨＡ樹脂１００重量部に対し０．００１〜０．２重量部が通常である。また、分散媒としては経済性、取り扱い性の点から通常は水が好ましいが、これに限られたものではない。
【００２７】
前記の発泡剤としては、プロパン、ノルマルブタン、イソブタン、ノルマルペンタン、イソペンタン、ネオペンタン等の炭素数３〜５の飽和炭化水素、ジメチルエーテル、ジエチルエーテル、及びメチルエチルエーテル等のエーテル、モノクロルメタン、ジクロロメタン、ジクロロジフルオロエタン等のハロゲン化炭化水素、二酸化炭素、窒素、空気などの無機ガス、水等が挙げられるが、これらを少なくとも１種使用してもよい。環境適合性を考えるとハロゲン化炭化水素以外の発泡剤が好ましい。発泡剤の添加量は目的の予備発泡粒子の発泡倍率、発泡剤の種類、ポリエステル系樹脂の種類、樹脂粒子と分散媒の比率、容器の空間容積、含浸または発泡温度などによって異なるがＰ３ＨＡ樹脂粒子１００重量部に対し、通常２〜１００００重量部の範囲である。
【００２８】
本発明に使用する樹脂発泡粒子には、その要求性能を阻害しない範囲において、各種添加剤を加えても良い。ここで添加剤とは、たとえば、酸化防止剤、紫外線吸収剤、染料、顔料などの着色剤、可塑剤、滑剤、結晶化核剤、無機充填剤等目的に応じて使用できるが、中でも生分解性を有する配合剤が好ましい。添加剤としては、シリカ、タルク、ケイ酸カルシウム、ワラストナイト、カオリン、クレイ、マイカ、酸化亜鉛、酸化チタン、酸化珪素等の無機化合物や、ステアリン酸ナトリウム、ステアリン酸マグネシウム、ステアリン酸カルシウムやステアリン酸バリウム等の脂肪酸金属塩、流動パラフィン、オレフィン系ワックス、ステアリルアミド系化合物などが挙げられるが、これらに限定された物ではない。また、発泡粒子の気泡径を調節する必要がある場合は気泡調整剤を添加する。気泡調整剤としては無機造核剤には、タルク、シリカ、ケイ酸カルシウム、炭酸カルシウム、酸化アルミニウム、酸化チタン、珪藻土、クレイ、重曹、アルミナ、硫酸バリウム、酸化アルミニウム、ベントナイト等があり、その使用量は通常０．００５〜２重量部を添加する。
【００２９】
以上のようにして得られた、ポリ乳酸系樹脂からなる樹脂発泡粒子と、ポリ乳酸系樹脂とは異なる樹脂からなる樹脂発泡粒子は、必要であれば加圧空気で加圧熟成して発泡粒子に発泡能を付与し、略均一に混合して、金型に、充填し、次いで、金型内に水蒸気を導入することにより、樹脂発泡粒子同士を加熱融着させ、ポリ乳酸系樹脂発泡粒子成形体が製造される。成形加熱条件等は、用いる樹脂発泡粒子の種類、混合比等によって適宜選択することができる。
【００３０】
このようにして得られたポリ乳酸系樹脂発泡粒子成形体は、耐熱性が改善され、かつ、発泡粒子の混合割合により、発泡性を阻害することなく、所望の発泡倍率とすることができる。
【実施例】
【００３１】
以下に実施例を示し、本発明をより具体的に説明するが、本発明はこれらの実施例に何ら限定されるものではない。また、実施例において「部」は重量基準である。本発明で使用した物質は以下の様に略した。
ＰＬＡ：ポリ乳酸系樹脂
Ｐ３ＨＡ：ポリ（３−ヒドロキシアルカノエート）
ＰＨＢＨ：ポリ（３−ヒドロキシブチレート−コ−３−ヒドロキシヘキサノエート）
ＨＨ率：ＰＨＢＨ中のヒドロキシヘキサノエートのモル分率（ｍｏｌ％）
【００３２】
＜ＰＬＡ発泡粒子及び成形体の発泡倍率測定法＞
２３℃のエタノールの入ったメスシリンダーを用意し、該メスシリンダーに相対湿度５０％、２３℃、１ａｔｍの条件にて７日間放置した５００個以上のＰＬＡ発泡粒子、ＰＨＢＨ発泡粒子、（発泡粒子群の重量Ｗ（ｇ））及び、適当な大きさに切り出した樹脂発泡粒子成形体を金網などを使用して沈め、エタノール水位上昇分より読みとられる発泡粒子群及び、成形体の容積Ｖ（ｃｍ3）としたときに、樹脂密度ρ（ｇ／ｃｍ3）から次式で与えられる。
発泡倍率＝Ｖ／（Ｗ／ρ）
【００３３】
＜ＰＬＡ発泡粒子及び成形体の独立気泡率測定法＞
マルチピクノメーター（ベックマン・ジャパン（株）社製）を用い、ＡＳＴＭ  Ｄ−２８５６に準じて測定した。
【００３４】
＜ＰＬＡ発泡粒子成形体の耐熱性＞
ＰＬＡ発泡粒子成形体より、１００×１００×３０ｍｍの試験片を切り出し、恒温恒湿槽（６０℃、相対湿度８０％）中に２４時間処理し、処理前後の縦、横、厚みの測定値からの体積変化率を算出した。
【００３５】
＜ＰＬＡ発泡粒子の製造＞
Ｄ体比率１０％、数平均分子量１０万、重量平均分子量２１万のＰＬＡ（比重１．２ｇ／ｍｌ）１００重量部と、上記同様のポリイソシアネート化合物２重量部とを溶融混練し、水中カッターを用いて約１ｍｍ径のビーズ状樹脂組成物を作製した。次いで、ビーズ状樹脂組成物を各々４２℃の温水中で１５時間熟成・二次架橋した後、脱水、乾燥し、発泡剤含浸を行った。発泡剤含浸は、各熟成ビーズを各々１０Ｌ回転ドラム型密閉容器に４．３ｋｇ仕込み、メタノール２１５ｇ、イソブタン１７２０ｇを添加して、８５℃にて３時間含浸を行い、常温で通気風乾して、発泡剤含浸したビーズ状樹脂組成物を得た。それを発泡スチロール用予備発泡機（ダイセン工業（株）製ＤＹＨＬ−３００）にて発泡し、発泡倍率が３５倍、独立気泡率９８％のＰＬＡ発泡粒子を得た。
【００３６】
＜ＰＨＢＨ発泡粒子の製造＞
微生物として、Alcaligenes eutrophusにAeromonas caviae由来のＰＨＡ合成酵素遺伝子を導入したAlcaligenes eutrophus AC32(J.Bacteriol.,179,4821(1997))を用いて原料、培養条件を適宜調整して生産されたＰＨＢＨ、ＨＨ率１２ｍｏｌ％のＰＨＢＨ（比重１．２ｇ／ｍｌ）１００重量部とポリイソシアネート化合物２重量部（日本ポリウレタン製、ミリオネートＭＲ-２００（イソシアネート基２．７〜２．８当量／モル））とをハンドブレンドした後、ニーダー付きφ３５ｍｍ単軸押出成形機（笠松加工製ラボ万能押出機）でシリンダー温度１４５℃にて溶融混練し、押出機先端に取り付けられた３ｍｍφの小孔ダイより押し出されたストランドを、ペレタイザーでカットして粒重量５ｍｇ、融点１３５℃のＰＨＢＨ樹脂組成物を作製した。
【００３７】
該樹脂組成物１００重量部を、４．５Ｌ耐圧容器に仕込んだ後、発泡剤としてイソブタン２５重量部を添加、攪拌し、容器内温度が１１９℃となるまで昇温（発泡温度とする）後、容器内圧が１．８ＭＰａの状態で１時間保持したのち、耐圧容器下部に設けた小孔ノズルを通して大気圧下に放出発泡し、発泡倍率が１８倍、独立気泡率９８％のＰＨＢＨ発泡粒子を得た。
【００３８】
（実施例１）
該ＰＬＡ発泡粒子６０体積％と該ＰＨＢＨ発泡粒子４０体積％とを予め混合し、混合した樹脂発泡粒子を３００×４００×３０ｍｍの金型に充填し、０．１０〜０．３２ＭＰa（ゲージ）の水蒸気を金型に導入し、両者の樹脂発泡粒子を加熱、融着させ、発泡倍率３０倍、独気率９３％のＰＬＡ発泡粒子成形体を得た。又、樹脂発泡粒子成形体の熱膨張率は１０％であった。比較例１と比べると、熱膨張率が抑制され、耐熱性が改善された樹脂発泡粒子成形体を得ることができた。結果を表１に示す。
【００３９】
（実施例２）
該ＰＬＡ発泡粒子７５体積％と該ＰＨＢＨ発泡粒子２５体積％と、混合割合が異なる以外は、実施例１と同様に行った。水蒸気導入後、発泡倍率３３倍、独気率９３％のＰＬＡ発泡粒子成形体を得た。又、樹脂発泡粒子成形体の熱膨張率は１５％であった。比較例１と比べると、熱膨張率が抑制され、耐熱性が改善された樹脂発泡粒子成形体を得ることができた。結果を表１に示す。
【００４０】
（比較例１）
該ＰＬＡ発泡粒子のみを用いた以外は、実施例１と同様に行った。水蒸気導入後、発泡倍率３５倍、独気率９８％のＰＬＡ発泡粒子成形体を得た。又、樹脂発泡粒子成形体の熱膨張率は４０％であった。結果を表１に示す。
【００４１】
【表１】
2007314670.tif 000002